(57)【要約】【課題】精度よく三次元姿勢情報を検知可能であり、かつ着用快適性および着脱容易性に優れた、モーションセンサーを備えてなる衣料を提供する。【解決手段】モーションセンサーを備えてなる衣料であって、ヨコ方向およびタテ方向のうち少なくともどちらか一方のストレッチ性が１０〜２５０％の範囲内であり、かつ単繊維径が５０〜３０００ｎｍの極細繊維を含む布帛を含む。【選択図】なし【特許請求の範囲】
【請求項１】
モーションセンサーを備えてなる衣料であって、ヨコ方向およびタテ方向のうち少なくともどちらか一方のストレッチ性が１０〜２５０％の範囲内であり、かつ単繊維径が５０〜３０００ｎｍの極細繊維を含む布帛を、含むことを特徴とする衣料。
【請求項２】
前記布帛が、衣料のモーションセンサー配置部分の裏面に配されている、請求項１に記載の衣料。
【請求項３】
前記布帛において、ヨコ方向およびタテ方向のうち少なくともどちらか一方のストレッチ性が２０〜１６０％の範囲内である、請求項１または請求項２に記載の衣料。
【請求項４】
前記布帛の伸長回復性が７０％以上である、請求項１〜３のいずれかに記載の衣料。
【請求項５】
前記布帛の摩擦係数が１．０以上である、請求項１〜４のいずれかに記載の衣料。
【請求項６】
前記布帛がポリエステル繊維からなる、請求項１〜５のいずれかに記載の衣料。
【請求項７】
衣料が前記布帛と他の布帛とで構成される、請求項１〜６のいずれかに記載の衣料。
【請求項８】
前記布帛および／または他の布帛が編物からなる、請求項７に記載の衣料。
【請求項９】
前記編物が経編組織を有する、請求項８に記載の衣料。
【請求項１０】
前記布帛および／または他の布帛に吸水加工が施されている、請求項７に記載の衣料。
【請求項１１】
前記布帛および／または他の布帛において、目付けが７０〜３００ｇ／ｍ２の範囲内である、請求項７に記載の衣料。
【請求項１２】
前記モーションセンサーが慣性センサーである、請求項１〜１１のいずれかに記載の衣料。
【請求項１３】
前記モーションセンサーの取付け方法が面ファスナーである、請求項１〜１２のいずれかに記載の衣料。
【発明の詳細な説明】
【技術分野】
【０００１】
本発明は、モーションセンサーを備えてなる衣料であって、モーションセンサーを適切に身体に密着させ、精度よく３次元姿勢情報を検知可能であり、かつ着用快適性および着脱容易性に優れた衣服に関する。
【背景技術】
【０００２】
近年、各種モーションセンサーを用いた３次元姿勢情報計測システムが開発されており、スポーツ工学、リハビリテーション工学、ロボット工学、作業者管理など他分野で応用されている。（例えば、特許文献１参照。）
しかしながら、これらのモーションセンサーを適切に身体に密着させ、精度よく三次元姿勢情報を検知可能であり、かつ着用快適性および着脱容易性に優れた衣料は、これまであまり提案されていない。
【先行技術文献】
【特許文献】
【０００３】
【特許文献１】特許第５３８８４７３号公報
【発明の概要】
【発明が解決しようとする課題】
【０００４】
本発明は上記の背景に鑑みなされたものであり、その目的はモーションセンサーを適切に身体に密着させ、精度よく三次元姿勢情報を検知可能であり、かつ着用快適性および着脱容易性に優れた衣料を提供することにある。
【課題を解決するための手段】
【０００５】
本発明者は上記の課題を達成するため鋭意検討した結果、モーションセンサーを備えてなる衣料において、極細繊維を含み、かつストレッチ性を有する布帛を用いると、身体を動かしてもセンサーと身体との密着性の変化が小さく、かつモーションセンサーが確実に身体に密着し精度よく三次元姿勢情報を検知可能であり、かつ着用快適性および着脱容易性に優れることを見出し、さらに鋭意検討を重ねることにより本発明を完成するに至った。
【０００６】
かくして、本発明によれば「モーションセンサーを備えてなる衣料であって、ヨコ方向およびタテ方向のうち少なくともどちらか一方のストレッチ性が１０〜２５０％であり、かつ単繊維径が５０〜３０００ｎｍの極細繊維を含む布帛を、含むことを特徴とする衣料。」が提供される。
【０００７】
その際、前記布帛が、衣料のモーションセンサー配置部分の裏面に配されていることが好ましい。また、前記布帛において、ヨコ方向およびタテ方向のうち少なくともどちらか一方のストレッチ性が２０〜１６０％の範囲内であることが好ましい。また、前記布帛の伸長回復性が７０％以上であることが好ましい。また、前記布帛の摩擦係数が１．０以上であることが好ましい。また、前記布帛がポリエステル繊維からなることが好ましい。
【０００８】
本発明の衣料において、衣料が前記布帛と他の布帛とで構成されることが好ましい。その際、前記布帛および／または他の布帛が編物からなることが好ましい。また、前記編物が経編組織を有することが好ましい。また、前記布帛および／または他の布帛に吸水加工が施されていることが好ましい。また、前記布帛および／または他の布帛において、目付けが７０〜３００ｇ／ｍ２の範囲内であることが好ましい。また、前記モーションセンサーが慣性センサーであることが好ましい。また、前記モーションセンサーの取付け方法が面ファスナーであることが好ましい。
【発明の効果】
【０００９】
本発明によれば、モーションセンサーを備えてなる衣料であって、精度よく三次元姿勢情報を検知可能であり、かつ着用快適性および着脱容易性に優れたな衣料が得られる。
【発明を実施するための形態】
【００１０】
以下、本発明の実施の形態について詳細に説明する。まず、本発明はモーションセンサーを備えてなる衣料であって、ヨコ方向およびタテ方向のうち少なくともどちらか一方のストレッチ性が１０〜２５０％の範囲内であり、かつ繊維径が５０〜３０００ｎｍの極細繊維を含む布帛を含む。
【００１１】
ここで、前記極細繊維において単繊維径が５０〜３０００ｎｍ（好ましくは１００〜８００ｎｍ）であることが肝要である。該単繊維径が３０００ｎｍより大きいと、布帛が身体に密着しにくく、精度よく三次元姿勢情報を検知できないおそれがある。逆に該単繊維径が５０ｎｍより小さいと製造が困難になるおそれがある。
【００１２】
前記極細繊維において、繊維形態は長繊維（マルチフィラメント）でもよいし短繊維（紡績糸）でもよいが、精度よく三次元姿勢情報を検知する上で長繊維（マルチフィラメント）が好ましい。
【００１３】
その際、長繊維（マルチフィラメント）の総繊度としては、３３〜２２０ｄｔｅｘの範囲内であることが好ましい。また、長繊維（マルチフィラメント）のフィラメント数としては５０〜３００００本（より好ましくは１００〜１００００本）の範囲内であることが好ましい。
【００１４】
また、前記極細繊維の単繊維断面形状としては、通常の丸断面でもよいが、丸断面以外の異型断面形状であってもよい。かかる異型断面形状としては、三角、四角、十字、扁平、くびれ付扁平、Ｈ型、Ｗ型などが例示される。その際、扁平な断面形状の、長手中心線方向の長さＢの、この長手中心線方向に直角をなして交差する方向における最大幅Ｃ１に対する比Ｂ／Ｃ１により表される断面扁平度が２〜６（より好ましくは３．１〜５．０）の範囲内であることが、布帛のソフト性の点で好ましい。また、その幅の最大値Ｃ１の、最小値Ｃ２に対する比Ｃ１／Ｃ２が、１．０５〜４．００（より好ましくは１．１〜１．５）の範囲内であることが、布帛の吸水性の点で好ましい。
【００１５】
前記布帛は前記極細繊維のみで構成されていてもよいし、前記極細繊維と他の繊維とで構成されていてもよい。例えば、鞘部に前記極細繊維が配され、芯部に極細繊維よりも単繊維繊度の大きい繊維（弾性繊維など）が配された芯鞘型複合糸や混繊糸でもよい。また、前記極細繊維と他の繊維とを交織または交編してもよい。
【００１６】
前記布帛において構成する繊維（前記極細繊維や他の繊維）の種類は特に制限されず、ポリエステル繊維、アクリル繊維、ナイロン繊維、レーヨン繊維、アセテート繊維、さらには、綿、ウール、絹などの天然繊維やこれらを複合したものが使用可能である。特にポリエステル繊維が好ましい。
【００１７】
かかるポリエステルとしては、テレフタル酸を主たる酸成分とし、炭素数２〜６のアルキレングリコール、すなわちエチレングリコール、トリメチレングリコール、テトラメチレングリコール、ペンタメチレングリコール、ヘキサメチレングリコールからなる群より選ばれた少なくとも１種を主たるグリコール成分とするポリエステルが好ましい。なかでも、エチレングリコールを主たるグリコール成分とするポリエステル（ポリエチレンテレフタレート）またはトリメチレングリコールを主たるグリコール成分とするポリエステル（ポリトリメチレンテレフタレート）が特に好ましい。
【００１８】
かかるポリエステルには、必要に応じて少量（通常３０モル％以下）の共重合成分を有していてもよい。その際、使用されるテレフタル酸以外の二官能性カルボン酸としては、例えばイソフタル酸、ナフタリンジカルボン酸、ジフェニルジカルボン酸、ジフェノキシエタンジカルボン酸、β−ヒドロキシエトキシ安息香酸、ｐ−オキシ安息香酸、５−ナトリウムスルホイソフタル酸、アジピン酸、セバシン酸、１，４−シクロヘキサンジカルボン酸のごとき芳香族、脂肪族、脂環族の二官能性カルボン酸をあげることができる。また、上記グリコール以外のジオール化合物としては、例えばシクロヘキサン−１，４−ジメタノール、ネオペンチルグリコール、ビスフェノールＡ、ビスフェノールＳのごとき脂肪族、脂環族、芳香族のジオール化合物およびポリオキシアルキレングリコール等をあげることができる。
【００１９】
前記ポリエステルは任意の方法によって合成したものでよい。例えばポリエチレンテレフタレートの場合について説明すると、テレフタル酸とエチレングリコールとを直接エステル化反応させるか、テレフタル酸ジメチルのごときテレフタル酸の低級アルキルエステルとエチレングリコールとをエステル交換反応させるかまたはテレフタル酸とエチレンオキサイドとを反応させるかしてテレフタル酸のグリコールエステルおよび／またはその低重合体を生成させる第１段階の反応と、第１段階の反応生成物を減圧下加熱して所望の重合度になるまで重縮合反応させる第２段階の反応によって製造されたものでよい。また、前記ポリエステルは、マテリアルリサイクルまたはケミカルリサイクルされたポリエステル、または、特開２００４−２７００９７号公報や特開２００４−２１１２６８号公報に記載されているような、特定のリン化合物およびチタン化合物を含む触媒を用いて得られたポリエステルであってもよい。さらには、ポリ乳酸やステレオコンプレックスポリ乳酸などの生分解性を有するポリエステルでもよい。
【００２０】
前記ポリエステルに紫外線吸収剤がポリエステル重量対比０．１重量％以上（好ましくは０．１〜５．０重量％）含まれていると、布帛に紫外線遮蔽性が付加され好ましい。かかる紫外線吸収剤としては、ベンゾオキサジン系有機紫外線吸収剤、ベンゾフェノン系有機紫外線吸収剤、ベンゾトリアゾール系有機紫外線吸収剤、サリチル酸系有機紫外線吸収剤などが例示される。なかでも、紡糸の段階で分解しないという点からベンゾオキサジン系有機紫外線吸収剤が特に好ましい。
【００２１】
かかるベンゾオキサジン系有機紫外線吸収剤としては、特開昭６２−１１７４４号公報に開示されたものが好適に例示される。すなわち、２−メチル−３，１−ベンゾオキサジン−４−オン、２−ブチル−３，１−ベンゾオキサジン−４−オン、２−フェニル−３，１−ベンゾオキサジン−４−オン、２，２’−エチレンビス（３，１−ベンゾオキサジン−４−オン）、２，２’−テトラメチレンビス（３，１−ベンゾオキサジン−４−オン）、２，２’−ｐ−フェニレンビス（３，１−ベンゾオキサジン−４−オン）、１，３，５−トリ（３，１−ベンゾオキサジン−４−オン−２−イル）ベンゼン、１，３，５−トリ（３，１−ベンゾオキサジン−４−オン−２−イル）ナフタレンなどである。
【００２２】
また、前記ポリエステルに艶消し剤（二酸化チタン）がポリエステル重量対比０．２重量％以上（好ましくは０．３〜２．０重量％）含まれていると、布帛に防透性が付加され好ましい。
【００２３】
さらに前記ポリエステルには、必要に応じて、微細孔形成剤（有機スルホン酸金属塩）、着色防止剤、熱安定剤、難燃剤（三酸化二アンチモン）、蛍光増白剤、着色顔料、帯電防止剤（スルホン酸金属塩）、吸湿剤（ポリオキシアルキレングリコール）、抗菌剤、その他の無機粒子の１種以上が含まれていてもよい。
【００２４】
前記布帛の組織は特に限定されず、編物、織物、不織布いずれでもよい。例えば、平織、綾織、サテンなどの織組織を有する織物や、天竺、スムース、フライス、鹿の子、そえ糸編、デンビー、ハーフなどの編組織を有する編物、不織布などが好適に例示されるが、これらに限定されるものではない。層数も単層でもよいし、２層以上の多層であってもよい。なかでも編物が好ましい。
【００２５】
前記布帛は、前記極細繊維を用いて常法により製編織することができる。その際、前記極細繊維は、特許第４４７３８６７号公報に記載のような海島型複合繊維の海成分を溶解除去することによっても製造することも可能である。かかる海島型複合繊維は、例えば以下の方法により製造することができる。すなわち、海成分ポリマーと島成分ポリマーとを用い溶融紡糸する。溶融紡糸に用いられる紡糸口金としては、島成分（好ましい島数は１００〜２０００）を形成するための中空ピン群や微細孔群を有するものなど任意のものを用いることができる。吐出された海島型複合繊維は、冷却風によって固化され、好ましくは４００〜６０００ｍ／分で溶融紡糸された後に巻き取られる。得られた未延伸糸は、別途延伸工程をとおして所望の強度・伸度・熱収縮特性を有する複合繊維とすることが好ましい。あるいは、吐出された海島型複合繊維を一旦巻き取ることなく一定速度でローラーに引き取り、引き続いて延伸工程を通した後に巻き取る方法でも構わない。
【００２６】
かくして得られた海島型複合繊維（マルチフィラメント）において、単繊維繊度、フィラメント数、総繊度としてはそれぞれ単繊維繊度０．５〜１０．０ｄｔｅｘ、フィラメント数５〜７５本、総繊度３０〜１７０ｄｔｅｘの範囲内であることが好ましい。また、かかる海島型複合繊維の沸水収縮率としては５〜３０％の範囲内であることが好ましい。
【００２７】
前記海島複合型繊維（または海島複合型繊維を含む布帛）にアルカリ水溶液処理を施し、前記海島型複合繊維の海成分をアルカリ水溶液で溶解除去すると、極細繊維が得られる。その際、アルカリ水溶液処理の条件としては、濃度３〜４％のＮａＯＨ水溶液を使用し５５〜６５℃の温度で処理するとよい。
【００２８】
また、前記極細繊維は、花弁型複合繊維やサイドバイサイド型複合繊維などの複合繊維を割繊してなる極細繊維や、通常の紡糸、延伸工程により得られた極細繊維でもよい。
【００２９】
前記布帛において、ヨコ方向およびタテ方向のうち少なくともどちらか一方のストレッチ性が１０〜２５０％（好ましくは２０〜１６０％）の範囲内であることが肝要である。ヨコ方向およびタテ方向ともにストレッチ性が１０％より小さいと、身体を動かした際にモーションセンサーと身体との密着性の変化が大きくなり、またモーションセンサーのズレなどが発生して三次元姿勢情報の検知精度が低下するおそれがある。またヨコ方向およびタテ方向ともにストレッチ性が２５０％より大きいと、身体を動かした際に布帛ごとモーションセンサーがズレて三次元姿勢情報の検知精度が低下するおそれがある。
【００３０】
また、前記布帛において、ヨコ方向およびタテ方向のうち少なくともどちらか一方の伸長回復性が７０％以上（より好ましくは９０％以上）であることが好ましい。ヨコ方向およびタテ方向ともに伸長回復性が７０％より低いと、身体を動かした際に布帛が身体に追従せず、三次元姿勢情報の検知精度が低下するおそれがある。
【００３１】
前記布帛において、前記極細繊維以外の繊維を含んでいてもよい。また、前記布帛に、常法の染色加工、吸水加工、起毛加工、紫外線遮蔽あるいは抗菌剤、消臭剤、防虫剤、蓄光剤、再帰反射剤、マイナスイオン発生剤、撥水剤等の機能を付与する各種加工を付加適用してもよい。
【００３２】
本発明の衣料において、衣料が前記布帛（前記極細繊維を含む布帛）と他の布帛（前記極細繊維を含まない布帛）とで構成されることが好ましい。その際、前記布帛（前記極細繊維を含む布帛）と他の布帛（前記極細繊維を含まない布帛）との重量比率としては（前者：後者）５：９５〜８０：２０の範囲内であることが好ましい。前記布帛の重量比率が該範囲より小さいと、衣料のグリップ力が足りず、身体を動かした際に布帛ごとモーションセンサーがずれて三次元姿勢情報の検知精度が低下するおそれがある。また、逆に前記布帛の重量比率が該範囲より大きいと、衣料のグリップ力が高すぎて着脱時の不快感が増すおそれがある。
【００３３】
ここで、他の布帛を構成する繊維や織編物組織は特に限定されず、前記布帛と同様でよい。特に編物からなることが好ましく、経編組織を有することが好ましい。また、各種加工を付加適用してもよく、特に吸水加工を施すことが好ましい。
【００３４】
本発明の衣料は、前記布帛（極細繊維を含む布帛）と必要に応じて他の布帛とを用いて縫製し、モーションセンサーを取り付けることにより得られる。
【００３５】
その際、モーションセンサーの取付け方法は特に限定されず、例えば、面ファスナー、スナップ、粘着剤、縫着、磁石、ポケット等が例示されるが、これらに限定されるものではない。なかでも面ファスナーが好ましい。
【００３６】
その際、前記布帛（極細繊維を含む布帛）が、衣料のモーションセンサー配置部分の裏面（肌側面）に配されていると、モーションセンサーを適切に身体に密着させ、精度よく３次元姿勢情報を検知可能となり好ましい。
【００３７】
また、前記モーションセンサーとしては、加速度センサー、ジャイロセンサー、地磁気センサーなどの慣性センサー、光学式センサー、機械式センサー、磁気式センサー、画像式センサーなどが例示されるが特に限定されるものではない。なかでも慣性センサーが好ましい。
【００３８】
また、センサーで得られたデータは解析し、スポーツ工学、リハビリテーション工学、ロボット工学、作業者管理などの行動分析に用いてもよい。また、それらのデータはスポーツ競技等で判定が必要な場合や、見守り、医療分野の判定基準として採用してもよい。
【００３９】
また、センサーで得られたデータとその他のエレクトロニクス端末を組み合わせて複合的な製品を展開してもよい。複合的なサービスとしては、センサーで得られたデータに対応して光および音などの二次媒体でアナウンスを行うことができるサービスや、他のバイタルデータ（心拍数、血圧、呼吸、体温、肌乾燥など）との相関を調査して利用するサービスが挙げられる。
【００４０】
ここで、センサーで得られたデータを用いてＩＴサービスを実施してもよい。ＩＴサービスとしては、前記データの売買、前記データを利用して開発したアプリケーションを提供するサービスなどが挙げられる。また、前記サービスをスポーツ施設、病院、介護施設、現場作業などでモニタリングするサービスに利用し、遠隔地からサービスを提供できるような支援に用いてもよい。
【００４１】
本発明の衣料は、前記布帛を含むので、身体を動かしてもセンサーと身体との密着性の変化が小さく、かつモーションセンサーを確実に身体に密着させ精度よく三次元姿勢情報を検知可能であり、かつ着用快適性及び着脱容易性に優れた衣料となる。
【００４２】
なお、かかる衣料には、スポーツ衣料、ダンスや舞踊衣料、紳士衣料、婦人衣料、アウター、インナー、寝衣、ベスト、腹巻、帽子、手袋、靴下などが含まれる。
【実施例】
【００４３】
以下、実施例をあげて本発明を詳細に説明するが、本発明はこれらによって何ら限定されるものではない。なお、実施例中の各物性は下記の方法により測定したものである。
【００４４】
（１）ストレッチ性およびストレッチ回復性
布帛から、ヨコ方向およびタテ方向のいずれか一方に、巾５ｃｍ、長さ２０ｃｍの試験片を２枚採取し、試験片とする。自記記録装置付定速伸長形引張試験機を用い、試験片に対し、初荷重１９６．１ｍＮ（２０ｇｆ）を加え、つかみ間隔１０ｃｍ、引張速度３０ｃｍ／ｍｉｎで１４．７Ｎ（１．５ｋｇｆ）定荷重まで引き伸ばし、伸長率、すなわちストレッチ性（％）を、小数点一桁を四捨五入して算出する。
引き続き、その後１分間放置し、次に同速度でもとに位置に戻す。３分間放置後、スケールで残留伸び（０．０１ｃｍまで）を測定する。描かれた荷重−伸長曲線からつぎの式で伸長回復率、すなわちストレッチ回復性（％）を、小数点一桁を四捨五入して算出する。
Ｅ（％）＝（（Ｌ−Ｌ１）／Ｌ）×１００
ここでそれぞれ、Ｅ：伸長回復率、Ｌ＝一定伸び（ｍｍ）、Ｌ１＝残留伸び（ｍｍ）である。
上記の操作を同一試験片に対して３回繰り返し行い、その作業を各条件で２枚の試験片に対してそれぞれ実施する。ストレッチ性およびストレッチ回復性については合計６点の測定値の平均値を算出する。
【００４５】
（２）摩擦係数
底面積５×８ｃｍ、高さ３ｃｍ、重量９８ｃＮ（１００ｇ）の木製ヘッドに試料を取り付けたのち、シリコンゴムを敷いた平滑台にヘッドを乗せ、自記記録装置付定速伸長形引張試験機を用いて移動速度１００ｍｍ／ｍｉｎにてヘッドを移動させ、移動距離１０ｍｍ−１５０ｍｍにおける抵抗力（ｇ）の平均値を計測し、１００で割った数値を算出した。
【００４６】
（３）運動時の三次元姿勢情報の精度
モーションセンサーとして、Ｘｓｅｎｓ（イクスセンス）社のモーションキャプチャシステムＭＶＮ−ａｗｉｎｄａの慣性式センサーを取り付けた衣料を着用し、静止状態でキャリブレーションを行った後に、その場で跳びあがって同じ姿勢で着地するという動作を１０回繰り返し行い、着地時の各センサーの座標値（ｘ軸，ｙ軸，Ｚ軸）とキャリブレーション直後の各センサーの座標値（ｘ軸，ｙ軸，Ｚ軸）の差の平均値を算出した。平均値が５ｃｍ以内の場合を「精度が非常に良い」、平均値が１０ｃｍ以内の場合を「精度が良い」とし、１０ｃｍ以上の場合を「精度が悪い」とした。
【００４７】
（４）着用快適性
縫製した衣料を被験者５名が着用し、規定の動きを実施しその後、衣料の着用快適性を「良い」「ふつう」「悪い」の３段階で官能評価した。なお、規定の動きとは、両腕を全力でそれぞれ１０回ずつ振り回した後に両脚をそれぞれ１０回激しく蹴り上げさらにその場で全速力で走る動作を５０回行う動きを指す。
【００４８】
（５）着脱容易性
縫製した衣料の着脱の繰り返し（３回）を被験者５名が実施しその後、衣料の着脱容易性を「良い」「ふつう」「悪い」の３段階で官能評価した。なお、規定の動きとは、両腕を全力でそれぞれ１０回ずつ振り回した後に両脚をそれぞれ１０回激しく蹴り上げさらにその場で全速力で走る動作を５０回行う動きを指す。
【００４９】
［実施例１］  
ポリエステル仮撚捲縮加工糸４４ｄｔｅｘ／３６ｆｉｌ（単繊維繊度１．２２ｄｔｅｘ）とポリウレタン弾性糸  ４４ｄｔｅｘ／１ｆｉｌとを用いて３２Ｇトリコット機を使用してデンビー組織の編地を編成した。そして該編地に通常の染色仕上げ加工を行い、ファイナルセット工程で吸水加工を施した。なお、かかる吸水加工としては、親水化剤（ポリエチレンテレフタレート−ポリエチレングリコール共重合体）を編地に編地重量に対して０．３０重量％付着させた。
【００５０】
かくして得られた編地は目付け２００ｇ／ｍ２、密度７０コース／２．５４ｃｍ、６９ウェール／２．５４ｃｍ、伸縮性：タテ７３．８％、ヨコ５２．６％、伸長回復性：タテ９７．１％、ヨコ９７．２％、摩擦係数：０．８６であった（以後布帛１と表現する）。
【００５１】
一方、ポリエステル仮撚り加工糸３３ｄｔｅｘ／３６ｆｉｌとポリウレタン弾性糸  ４４ｄｔｅｘ／１ｆｉｌと以下の海島型複合繊維５６ｄｔｅｘ／１０ｆｉｌを用いて２８Ｇダブル丸編機を使用してハニカムベア組織の編地を編成した。
【００５２】
かかる海島型複合繊維は下記のようにして製造した。島成分としてポリエチレンテレフタレート（２８０℃における溶融粘度が１２００ポイズ）、海成分として５−ナトリウムスルホイソフタル酸６モル％と数平均分子量４０００のポリエチレングリコール６重量％を共重合したポリエチレンテレフタレート（２８０℃における溶融粘度が１７５０ポイズ）を用い（溶解速度比（海／島）＝２３０）、海：島＝３０：７０、島数＝８３６の海島型複合未延伸繊維を、紡糸温度２８０℃、紡糸速度１５００ｍ／分で溶融紡糸して一旦巻き取った。得られた未延伸糸を、延伸温度８０℃、延伸倍率２．５倍でローラー延伸し、次いで１５０℃で熱セットして巻き取った。得られた海島型複合延伸糸は５６ｄｔｅｘ／１０ｆｉｌであり、透過型電子顕微鏡ＴＥＭによる繊維横断面を観察したところ、島の形状は丸形状でかつ島の径は７００ｎｍであった。
【００５３】
そして、該編地に通常の染色仕上げ加工および減量加工を行い、海島型複合繊維を単繊維径７００ｎｍの極細繊維とした。なお、減量加工は２．５％ＮａＯＨ水溶液で、７０℃にて３０％アルカリ減量した。次いで、ファイナルセット工程で吸水加工を施した。なお、かかる吸水加工としては、親水化剤（ポリエチレンテレフタレート−ポリエチレングリコール共重合体）を編地に編地重量に対して０．３０重量％付着させた。
【００５４】
かくして得られた編地において、目付け１７７ｇ／ｍ２、密度８２コース／２．５４ｃｍ、５２ウェール／２．５４ｃｍ、伸縮性：タテ５２．９％、ヨコ４２．５％、伸長回復性：タテ９１．７％、ヨコ９２．７％、摩擦係数：２．１８であった（以後布帛２と表現する）。
【００５５】
そして、布帛１を全体重量の７０％、布帛２を全体重量の３０％（具体的にはトップスの両腕部外側および胴口〜５ｃｍ、およびボトムスの両脚部外側と袖口〜３ｃｍの部分を布帛２の高摩擦抵抗面が肌側に位置するように縫製した。）用いてスポーツ衣料を縫製した後、トップスの両腕部外側、胴口〜５ｃｍ、ボトムスの両脚部外側、袖口〜３ｃｍにモーションセンサーを取り付けて、モーションセンサーを備えてなる衣料を得た。
【００５６】
かかる衣料は、運動時の三次元姿勢情報の精度が非常に良く、かつ着用快適性及び着脱容易性の良い衣料であった。
【００５７】
［実施例２］
ポリエステル仮撚捲縮加工糸  ４４ｄｔｅｘ／３６ｆｉｌ（単繊維繊度１．２２ｄｔｅｘ）とポリウレタン弾性糸  ４４ｄｔｅｘ／１ｆｉｌとを用いて２８Ｇシングル丸編機を使用して天竺組織の編地を編成した。そして該編地に通常の染色仕上げ加工を行い、ファイナルセット工程で吸水加工を施した。
【００５８】
なお、かかる吸水加工としては、親水化剤（ポリエチレンテレフタレート−ポリエチレングリコール共重合体）を編地に編地重量に対して０．３０重量％付着させた。
【００５９】
かくして得られた編地は目付け１３０ｇ／ｍ２、密度６５コース／２．５４ｃｍ、６９ウェール／２．５４ｃｍ、伸縮性：タテ１１５．３％、ヨコ１２０．６％、伸長回復性：タテ９７．４％、ヨコ９４．０％、摩擦係数：０．７８であった（以後布帛３と表現する）。
【００６０】
次いで、布帛３を全体重量の７０％、実施例１と同じ布帛２を全体重量の３０％（具体的にはトップスの両腕部外側および胴口〜５ｃｍ、およびボトムスの両脚部外側および袖口〜３ｃｍの部分を布帛２の高摩擦抵抗面が肌側に位置するように縫製した。）用いてスポーツ衣料を縫製した後、トップスの両腕部外側、胴口〜５ｃｍ、ボトムスの両脚部外側、袖口〜３ｃｍにモーションセンサーを取り付けて、モーションセンサーを備えてなる衣料を得た。
【００６１】
かかる衣料は、運動時の三次元姿勢情報の精度が非常に良く、かつ着用快適性および着脱容易性の良い衣料であった。
【００６２】
［比較例１］
布帛１のみを用いてスポーツ衣料を縫製した後、トップスの両腕部外側、胴口〜５ｃｍ、ボトムスの両脚部外側、袖口〜３ｃｍにモーションセンサーを取り付けて、モーションセンサーを備えてなる衣料を得た。モーションセンサーを備えてなる衣料を得た。かかる衣料は、運動時の三次元姿勢情報の精度が悪く、着用快適性および着脱容易性の良い衣料であった。
【００６３】
［比較例２］
布帛３のみを用いてスポーツ衣料を縫製した後、トップスの両腕部外側、胴口〜５ｃｍ、ボトムスの両脚部外側、袖口〜３ｃｍにモーションセンサーを取り付けて、モーションセンサーを備えてなる衣料を得た。モーションセンサーを備えてなる衣料を得た。かかる衣料は、運動時の三次元姿勢情報の精度が悪く、着用快適性および着脱容易性の良い衣料であった。
【産業上の利用可能性】
【００６４】
本発明によれば、精度よく三次元姿勢情報を検知可能であり、かつ着用快適性および着脱容易性に優れた、モーションセンサーを備えてなる衣料が提供され、その工業的価値は極めて大である。